(57)【要約】      （修正有）【課題】接着剤を使用せず、接着剤が加算された始端の部分での段差を極力減少させた金属被覆ポリイミド複合体の巻取り方法及び金属被覆ポリイミド複合体の巻取コイルを提供する。【解決手段】コアロール１への金属被覆ポリイミド複合体２の巻取りに際し、コアロールへ水又は水溶液３を塗布し、そのコアロールの塗布面に連続する金属被覆ポリイミド複合体の巻取りの始端を張り付けると共に、コアロールを回転させて一巡させ、さらに金属被覆ポリイミド複合体の始端に、後続する金属被覆ポリイミド複合体を重ね合わせて連続的に巻き取ることを特徴とする金属被覆ポリイミド複合体の巻取り方法及び金属被覆ポリイミド複合体の巻取コイル。【選択図】図１
2009220145.tif 000002
【特許請求の範囲】
【請求項１】
コアロールへの金属被覆ポリイミド複合体の巻取りに際し、コアロールへ水、水溶液又は有機溶剤を塗布し、そのコアロールの塗布面に連続する金属被覆ポリイミド複合体の巻取りの始端を張り付けると共に、コアロールを回転させて一巡させ、さらに金属被覆ポリイミド複合体の始端に、後続する金属被覆ポリイミド複合体を重ね合わせて連続的に巻き取ることを特徴とする金属被覆ポリイミド複合体の巻取り方法。
【請求項２】
コアロールへ水、水溶液又は有機溶剤をスプレーにより塗布することを特徴とする請求項１記載の金属被覆ポリイミド複合体の巻取り方法。
【請求項３】
コアロールの進行方向にコアロール円周の２０〜１００％幅でコアロールへ水、水溶液又は有機溶剤を塗布することを特徴とする請求項１又は２記載の金属被覆ポリイミド複合体の巻取り方法。
【請求項４】
塗布する有機溶剤として、メタノール、エタノール、１−プロパノール、ＩＰＡ（２−プロパノール）を用いることを特徴とする請求項１〜３のいずれか一項に記載の金属被覆ポリイミド複合体の巻取り方法。
【請求項５】
コアロールに金属被覆ポリイミド複合体を巻取ったコイルであって、当該金属被覆ポリイミド複合体とコアロールとの間に、介在物がないか又は介在物が水、水溶液又は有機溶剤のいずれか１種の液体であることを特徴とする金属被覆ポリイミド複合体の巻取コイル。
【発明の詳細な説明】
【技術分野】
【０００１】
本発明は、フレキシブルプリント基板、ＴＡＢ、ＣＯＦ（Chip on Film）等の電子部品の実装素材として用いられる金属被覆ポリイミド複合体のコアロールへの巻取りに際し、巻取りの始端に発生する段差を減少させた金属被覆ポリイミド複合体の巻取り方法及び金属被覆ポリイミド複合体の巻取コイルに関する。
【背景技術】
【０００２】
ポリイミドフィルムに主として銅からなる金属導体層を積層したＦＣＣＬ（Flexible Copper Clad Laminate）は、電子産業における回路基板の素材として広く用いられている。中でも、ポリイミドフィルムと金属層との間に接着剤層を有しない無接着剤フレキシブルラミネート（特に、二層フレキシブル積層体）は回路配線幅のファインピッチ化に伴い注目されている。
【０００３】
無接着剤フレキシブルラミネート、特にファインピッチに対応した無接着剤フレキシブルラミネートの製造方法としては、ポリイミドフィルム上にスパッタリング、ＣＶＤ、蒸着などの乾式法により、ポリイミドとの接着が良好な材料から構成されるタイコート層および次工程の電気メッキにおけるカソード兼電流の導電体として働く金属シード層を予め形成し、次いで電気めっきにより回路基板の導体層となる金属層を製膜する、いわゆるメタライジング法が主に行われている（特許文献１参照）。
【０００４】
上記の通り、電気めっきにより銅層を成長させる金属被覆ポリイミド複合体は、乾式法または湿式法により、サブミクロン程度の厚みの銅層をポリイミド表面に形成する。このように事前に、乾式法または湿式法によりフィルムの全幅にサブミクロン程度の厚みの銅層を形成したポリイミドフィルムを用いて、次工程の多層式電気めっき装置により電気めっき層を形成する。
これが一般にＦＣＣＬ（Flexible Copper Clad Laminate）と言われている金属被覆ポリイミド複合体である。
【０００５】
このようにして製造された長尺の金属被覆ポリイミド複合体は、コアロール（「芯管」とも言う。）へ巻取られる。従来、これらの巻取りの開始に際しては、コアロールに接着剤を塗布するか又は離型紙が付いた両面接着テープを用いて巻取りが行われている。その代表的なものとして特許文献２を挙げることができる。
この特許文献２では、銅箔を芯管に離型紙付両面接着テープを用いて巻き付けし、巻取りロール状とする巻取り方法で、２個の離型紙付両面接着テープを用いて、しっかりと固定するものである。
【０００６】
このような接着テープを用いる方法や接着剤を巻取りの芯管に適用する方法には大きな問題を有する。それは巻取りの始端において段差を生ずることである。巻取りを行う銅箔又は金属被覆ポリイミド複合体の始端の発生はどうしても生ずるので、止むを得ない事情と言える。問題は、この銅箔に接着剤が加算され、始端の厚みが増大することである。
巻取りは繰り返されるので、接着剤が加算された始端の部分で、常に段差が生ずることになる。巻取りの強度を高めるために接着性の向上は、ある意味では重要であるが、このような段差がある製品は使用することができない。
巻取りの径が増加するにしたがって、段差の影響は小さくなるが、巻取りの径が小さい段階では、この段差による銅箔への品質の低下は無視できず、その部分の銅箔は製品として使用できない。したがって、このような状況は、製品歩留まりを大きく低下させることになる。
【特許文献１】特許第３２５８２９６号公報
【特許文献２】特許第３５６５４２４号公報
【発明の開示】
【発明が解決しようとする課題】
【０００７】
本発明は上記のような問題点に鑑みてなされたものであり、その目的とするところは、接着剤を使用せず、接着剤が加算された始端の部分での段差を極力減少させた金属被覆ポリイミド複合体の巻取り方法及び金属被覆ポリイミド複合体の巻取コイルを提供するものである。
【課題を解決するための手段】
【０００８】
以上から、本発明は
１．コアロールへの金属被覆ポリイミド複合体の巻取りに際し、コアロールへ水、水溶液又は有機溶剤を塗布し、そのコアロールの塗布面に連続する金属被覆ポリイミド複合体の巻取りの始端を張り付けると共に、コアロールを回転させて一巡させ、さらに金属被覆ポリイミド複合体の始端に、後続する金属被覆ポリイミド複合体を重ね合わせて連続的に巻き取ることを特徴とする金属被覆ポリイミド複合体の巻取り方法
２．コアロールへ水、水溶液又は有機溶剤をスプレーにより塗布することを特徴とする前記１記載の金属被覆ポリイミド複合体の巻取り方法
３．コアロールの進行方向（以下、ＭＤと称する）にコアロール円周の２０〜１００％幅、コアロールの長手方向中心軸と平行方向（以下、ＴＤと称する）は金属被覆ポリイミド複合体幅と同等程度に水、水溶液又は有機溶剤を塗布することを特徴とする前記１又は２記載の金属被覆ポリイミド複合体の巻取り方法
４．塗布する有機溶剤として、メタノール、エタノール、１−プロパノール、ＩＰＡ（２−プロパノール）を用いることを特徴とする前記１〜３のいずれか一項に記載の金属被覆ポリイミド複合体の巻取り方法
５．コアロールに金属被覆ポリイミド複合体を巻取ったコイルであって、当該金属被覆ポリイミド複合体とコアロールとの間に、介在物がないか又は介在物が水、水溶液又は有機溶剤のいずれか１種の液体であることを特徴とする金属被覆ポリイミド複合体の巻取コイル、を提供する。
【発明の効果】
【０００９】
本発明は、接着剤を使用せず、巻取り始端部分での段差を極力減少させた金属被覆ポリイミド複合体の巻取り方法及び金属被覆ポリイミド複合体の巻取コイルを提供するものであり、これによって、巻取り時発生する段差による金属被覆ポリイミド複合体への品質の低下を少なくして、その部分の金属被覆ポリイミド複合体を製品として使用できるようにすることにより、製品歩留まりを高め、生産性を向上させることができるという優れた効果を有する。
【発明を実施するための最良の形態】
【００１０】
次に、本願発明の代表的な例を、図面に添って説明する。なお、以下の説明は好適な一例を示すもので、本発明はこれらに限定されるものではない。したがって、本願特許請求の範囲及び明細書に記載する発明の技術思想に含まれる変形、他の例又は態様は、全て本発明に含まれるものである。
【００１１】
図１に、コアロールへの金属被覆ポリイミド複合体の巻取りの概略説明図を示す。巻取り用のコアロール１へ金属被覆ポリイミド複合体２を巻取るのであるが、図１に示すように、コアロール１へ水、水溶液又は有機溶剤３を塗布する。
コアロール１としては、通常ＡＢＳ、ＦＲＰにエポキシ樹脂又はＮＢＲをコートしたロール、フェノール樹脂を使用するが、表面がある程度の濡れ性を持ちかつ水、水溶液又は有機溶剤が染み込まない材質であれば必ずしもこのロールに限定されるものではない。
【００１２】
水、水溶液又は有機溶剤３は、霧吹き等のスプレーで塗布できる。極めて簡単な操作であり、熟練を必要としない。塗布幅はＭＤにコアロール円周の２０〜１００％幅、ＴＤは金属被覆ポリイミド複合体幅と同等程度で良い。
この塗布幅は、この幅に制限されるという意味ではなく、好適な範囲を示すものである。すなわち、接着性が生ずるおよその幅で良い。したがって、上記の幅に制限されず、その幅を替えることも可能である。
【００１３】
塗布する水、水溶液又は有機溶剤としては、メタノール、エタノール、１−プロパノール、ＩＰＡ（２−プロパノール）を用いることができる。これは入手し易い材料であるという意味で、代表的有機溶剤を示したものである。乾いた時に固形物が残らず、コアロールの材質を侵すことが無ければこれ以外の水、水溶液又は有機溶剤を使用することは、特に問題ではない。
【００１４】
本願発明においては、この水溶液には接着剤は入れない。接着剤はゾル状又はゲル状となり厚みを増加する原因となる。また、乾燥した場合には固形物にすらなる。さらに誤って過剰に塗布した場合、また芯管に離型紙付両面接着テープを斜めに貼った場合又はゆがんで貼った場合などには、接着性又は銅箔に歪みが生じ、問題となる。この意味から、芯管に離型紙付両面接着テープを貼る場合でも、熟練を要し、場合によっては、貼り付けのやり直しをすることすらある。本願発明は、このような接着剤の使用は一切ない。
【００１５】
コアロールに断続的に水、水溶液又は有機溶剤を塗布することができる。まだらに塗布されても、特に問題となるものではない。本願発明のコアロール１へ水、水溶液又は有機溶剤３を塗布する接着方法は、水、水溶液又は有機溶剤３の表面張力を利用するものである。
霧吹き等のスプレーでまだらに塗布されたとしても、これらの水、水溶液又は有機溶剤３は、コアロールへの金属被覆ポリイミド複合体の間で広がり、均一な膜を形成するからである。この意味からも、熟練者である必要はなく、操作は極めて簡単である。
【００１６】
コアロールへの金属被覆ポリイミド複合体の間の水、水溶液又は有機溶剤３の厚みは無視できるほどに、薄い膜である。また、他の器具（例えば接着剤付の両面テープで使用するような、カバーテープの引き剥がし工程がない）を使用しないので、微細な不純物混入の虞もない。
【００１７】
この後、コアロール１の水、水溶液又は有機溶剤３の塗布面に、連続する金属被覆ポリイミド複合体２の巻取りの始端を張り付ける。そして、開始時には、コアロール１をゆっくり回転させて一巡させる。
次に、金属被覆ポリイミド複合体の始端に、後続する金属被覆ポリイミド複合体を重ね合わせて連続的に巻き取る。一旦巻取りが行われると２巡目からは、順調に巻き取ることができる。
【００１８】
このような単純な巻取り方法にもかかわらず、巻取りが緩むことあるいは巻き重ねが崩れることがない。また、巻きほごしに際しても、金属被覆ポリイミド複合体製品の巻取りが緩むことあるいは巻き重ねが崩れることはなく、金属被覆ポリイミド複合体製品の連続した使用が可能である。なお、この場合コアロールへのポリイミド複合体を使用する例を示したが、金属箔の巻き取りにおいても同様に適用できるものである。
【００１９】
以上により、コアロールに金属被覆ポリイミド複合体を巻取ったコイルが得られるが、当該金属被覆ポリイミド複合体とコアロールとの間に存在（介在）していた、水、水溶液又は有機溶剤のいずれか１種の液体は、その後揮発して無くなっていくが、これが無くなっても、すでに巻取りが完了したコイルは、相互の摩擦力及び金属被覆ポリイミド複合体の巻取り形状の保持により、コイルの緩みあるいは巻き重ねが崩れることはない。
また、水、水溶液又は有機溶剤のいずれか１種の液体が金属被覆ポリイミド複合体とコアロールとの間に存在する場合も当然ながら、コイルの緩みあるいは巻き重ねが崩れることはない。本発明は、このような金属被覆ポリイミド複合体の巻取コイルを提供できる大きな特徴を備えている。
【００２０】
このように、接着剤の使用又は離型紙付両面接着テープを用いることがないので、巻取り段差が小さく、段差による銅箔への品質の低下を少なくして、その部分の銅箔を製品として使用できるようにすることができるという優れた効果を有する。したがって、製品歩留まりを高め、生産性を向上させることができる。
【産業上の利用可能性】
【００２１】
本発明は、接着剤を使用せず、巻取り始端部分での段差を極力減少させた金属被覆ポリイミド複合体の巻取り方法及び金属被覆ポリイミド複合体の巻取コイルを提供するものであり、これによって、巻取り時発生する段差による銅箔への品質の低下を少なくして、その部分の銅箔を製品として使用できるようにすることにより、製品歩留まりを高め、生産性を向上させることができるという優れた効果を有するものである。これによって、フレキシブルプリント基板、ＴＡＢ、ＣＯＦ（Chip on Film）等の電子部品の実装素材として用いられる金属被覆ポリイミド複合体の巻取り材として有用である。
【図面の簡単な説明】
【００２２】
【図１】コアロールへ水、水溶液又は有機溶剤を塗布した概略説明図である。
【図２】コアロールへの金属被覆ポリイミド複合体の巻取りの概略説明図である。
【図３】コアロールと金属被覆ポリイミド複合体との巻取り断面を示す説明図である。
【符号の説明】
【００２３】
１：コアロール 
２：金属被覆ポリイミド複合体
３：水、水溶液又は有機溶剤
【図１】
2009220145.tif 000003
【図２】
2009220145.tif 000004
【図３】
2009220145.tif 000005